Revendications 1. Un copolymère séquencé caractérisé en ce qu'il est constitué d'au moins une séquence copolymérique à base de butadiène-1,3 et d'acrylonitrile et d'au moins deux séquences polyamides et en ce qu'il est obtenu par un procédé dans lequel on effectue la polymé- -risation anionique d'un lactame polymérisable, en présence d'un copolymère butadiène-acrylonitrile à terminaisons acyllactames 2 Copolymère séquencé selon la revendication 1, caractérisé en ce que ledit copolymère butadiène-acrylonitrile à terminaisons acyllactames présente une masse moléculaire moyenne en nombre de 1000 à 250.000 et une teneur en acrylonitrile de 5 à 50% en poids par rapport au poids total butadiène + acrylonitrile, et en ce que chaque séquence polyamide présente une masse moléculaire moyenne en nombre de 500 à 100.000. 3. Copolymère séquencé selon l'une des revendications 1 et 2, caractérisé en ce que le copolymère butadiène-acrylonitrile à terminaisons acyllactames est obtenu par un procédé dans lequel on fait réagir un copolymère butadiène-acrylonitrile à terminaisons carboxyliques avec du chlorure de thionyle,de manière à obtenir un copolymère butadiène-acrylonitrile à -terminaisons chlorures dtacide et l'on fait ensuite réagir ledit copolymère butadiène acrylonitrile à terminaisons chlorures d'acide avec un lactame. 4. Copolymère séquencé selon l'une des revendications 1 à 3, ca ractérisé en ce que ledit lactame polymérisable étant é E-capro- lactame, chaque séquence polyamide est constituéé de Nylon-6. 5. Copolymère séquencé selonl'une des revendications 1 à 4, carac térisé en ce qu'il consiste en un copolymère tri-séquencé du type [Polyamide --(P)--Polyamide] où P représente une charnu copolymérique butadiène-acrylonitrile ayant une masse moléculaire moyenne- en nombre de 10.000 à 250.000 et dans lequel chaque séquence polyamide présente une masse molé culaire moyenne en nombre de 5.000 à 100.000. 6. Copolymère séquencé selon ltune des revendications 1 à 4, carac térisé en ce qutil consiste en un copolymère poly-séquencé du type -[(Polyamide)--(P)---]-x où P représente une channe copolymórique butadiène-acrylonitrile ayant une masse moléculaire moyenne en nombre de 1000 à 50.000 et X est un nombre entier au moins égal à 2 et dans lequel chaque séquence polyamide présente une masse moléculaire moyenne en nombre de 500 à 60.000. 7. Un procédé pour la préparation dtun copolymère séquencé selon l'une des revendication 1 à 6, caractérisé en ce que l'on fait réagir, sous atmosphère anhydre, en présence d'un catalyseur basique et à une température de 0 à 260 C, un copolymère butadiène-acrylonitrile a terminaisons acyllactames avec un lactame polymérisable. 8. Procédé selon la revendication 7,. caractérisé en ce que ledit catalyseur basique consiste en un métal alcalin, un hydrure, ou un dérivé organique de métal alcalin. 9. Procédé selon ltune des revendication 7 et 8, caractérisé en ce que 1 l'on met le -copolymère butadiè-ne-acrylonitrile en contact avec le catalyseur basique on l'absence du lactame polymérisable, puis lion ajoute ledit lactame. 10. Procédé selon l'une des revendications 7 à 9, caractérisé en ce que ledit lactame polymérisable est l'-caprolactame. 11. A titre de produit intermédiaire utilisable dans la préparation d'un copolymère séquencé selon l'une des revendications 1 à 6, un copolymère. butadièneacrylonitrile à terminaisons acyllactames. 12. Un copolymère butadiène-acrylonitrile à terminaisons acyllactames selon la revendication 11, présentant une masse moléculaire moyenne en nombre de 1C00 à 250.000 et une teneur en acrylonitrile de 5 à 50 % en poids par rapport au poids total butadiène+acrylonitrile. 13. L'utiksation d'un copolymère séquencé selon l'une des revendications 1 à 6 pour la fabrication de matériaux souples.